(57)【要約】      （修正有）【課題】長期の接着信頼性および耐水性に優れた燃料電池用接着性シール部材用積層体の製法の提供する。【解決手段】金属部材2とシール用ゴム部材1とをプライマー層3を介して加硫接着させるシール用の積層体の製法であって、金属部材に下記の（α）を含有するプライマーを塗布した後、その表面に下記の（Ａ）を含有するゴム組成物からなるシール用ゴム部材を加硫接着する工程を備え、上記シール用ゴム部材の加硫接着前にプライマーをプリベーク処理する工程、および上記シール用ゴム部材の加硫接着後に二次加硫を行う工程の少なくとも一方の工程を備えている。（Ａ）エチレン−プロピレン−ジエンゴムおよびエチレン−プロピレンゴムの少なくとも一方からなるゴム成分。（α）アミノ基含有シランカップリング剤とビニル基含有シランカップリング剤との共重合オリゴマー。【選択図】図１
2014080006.tif 000002
【特許請求の範囲】
【請求項１】
金属部材とシール用ゴム部材とをプライマー層を介して加硫接着させるシール用の積層体の製法であって、金属部材に下記の（α）を含有するプライマーを塗布した後、その表面に下記の（Ａ）を含有するゴム組成物からなるシール用ゴム部材を加硫接着する工程を備え、上記シール用ゴム部材の加硫接着前にプライマーをプリベーク処理する工程、および上記シール用ゴム部材の加硫接着後に二次加硫を行う工程の少なくとも一方の工程を備えたことを特徴とする積層体の製法。
（Ａ）エチレン−プロピレン−ジエンゴムおよびエチレン−プロピレンゴムの少なくとも一方からなるゴム成分。
（α）アミノ基含有シランカップリング剤とビニル基含有シランカップリング剤との共重合オリゴマー。
【請求項２】
金属部材に上記（α）を含有するプライマーを塗布し、プリベーク処理を行い、その表面に上記（Ａ）を含有するゴム組成物からなるシール用ゴム部材を加硫接着した後、二次加硫を行う、請求項１記載の積層体の製法。
【請求項３】
プリベークの温度条件が１００〜１６０℃の範囲である請求項１または２記載の積層体の製法。
【請求項４】
二次加硫の温度条件が１００〜１８０℃の範囲である請求項１〜３のいずれか一項に記載の積層体の製法。
【請求項５】
ゴム組成物が有機過酸化物を含有する請求項１〜４のいずれか一項に記載の積層体の製法。
【請求項６】
ゴム組成物がシランカップリング剤を含有する請求項１〜５のいずれか一項に記載の積層体の製法。
【請求項７】
シランカップリング剤が、エポキシ基含有シランカップリング剤である請求項１〜６のいずれか一項に記載の積層体の製法。
【請求項８】
（α）中のアミノ基（ａ）とビニル基（ｂ）との比率（重量比）が、（ａ）／（ｂ）＝１００／２００〜１００／５０の範囲である請求項１〜７のいずれか一項に記載の積層体の製法。
【請求項９】
プライマー層が単層である請求項１〜８のいずれか一項に記載の積層体の製法。
【請求項１０】
請求項１〜９のいずれか一項に記載の積層体の製法であって、燃料電池構成用金属部材に用いられる燃料電池シール用の積層体の製法。
【請求項１１】
請求項１〜１０のいずれか一項に記載の積層体の製法にて製造されてなることを特徴とする積層体。
【発明の詳細な説明】
【技術分野】
【０００１】
本発明は、金属部材とシール用ゴム部材とをプライマー層を介して加硫接着させる積層体の製法およびそれによって得られた積層体に関し、詳しくは、金属セパレータ等の燃料電池構成用金属部材と、シール用ゴム部材（加硫ゴム部材）とを、プライマー層を介して加硫接着させる燃料電池シール用の積層体の製法およびそれによって得られた燃料電池シール用の積層体に関するものである。
【背景技術】
【０００２】
ガスの電気化学反応により電気を発生させる燃料電池は、発電効率が高く、排出されるガスがクリーンで環境に対する影響が極めて少ない。なかでも固体高分子型燃料電池は、比較的低温で作動させることができ、大きな出力密度を有する。このため、発電用、自動車用電源等、種々の用途が期待される。
【０００３】
固体高分子型燃料電池においては、膜電極接合体（ＭＥＡ）等を金属セパレータで挟持したセルが発電単位となる。ＭＥＡは、電解質となる高分子膜（電解質膜）と、電解質膜の厚さ方向両面に配置された一対の電極触媒層〔燃料極（アノード）触媒層、酸素極（カソード）触媒層〕とからなる。一対の電極触媒層の表面には、さらにガスを拡散させるための多孔質層（ガス拡散層）が配置される。燃料極側には水素等の燃料ガスが、酸素極側には酸素や空気等の酸化剤ガスがそれぞれ供給される。供給されたガスと電解質と電極触媒層との三相界面における電気化学反応により、発電が行われる。固体高分子型燃料電池は、上記セルを多数積層したセル積層体を、セル積層方向の両端に配置したエンドプレート等により締め付けて構成される。
【０００４】
金属セパレータには、各々の電極に供給されるガスの流路や、発電の際の発熱を緩和するための冷媒の流路が形成される。また、電解質膜は、水を含んだ状態でプロトン導電性を有するため、作動時には、電解質膜を湿潤状態に保つ必要がある。したがって、ガスの混合、ガスおよび冷媒の漏れを防止すると共に、セル内を湿潤状態に保持するためには、ＭＥＡおよび多孔質層の周囲や、隣り合う金属セパレータ間のシール性を確保することが重要となる。これらの構成部材をシールするシール部材としては、例えば、エチレン−プロピレン−ジエンゴム（ＥＰＤＭ）等からなるゴム成分に、レゾルシノール系化合物等の接着成分を練り込み、シール部材自体に接着性を持たせ、接着剤を塗布することなしに（接着剤レス）、金属セパレータ等の構成部材とのシール性を確保した燃料電池用接着性シール部材が提案されている（特許文献１）。
【先行技術文献】
【特許文献】
【０００５】
【特許文献１】特開２０１１−２４９２８３号公報
【発明の概要】
【発明が解決しようとする課題】
【０００６】
上記特許文献１に記載の燃料電池用接着性シール部材は、ゴム成分中に練り込んだ接着剤成分と、金属セパレータとが水素結合により接着するため、シール性の点では優れているが、長期の接着信頼性や耐水性の点で改良の余地がある。
【０００７】
本発明は、このような事情に鑑みなされたもので、長期の接着信頼性および耐水性に優れた積層体の製法およびそれによって得られた積層体の提供をその目的とする。
【課題を解決するための手段】
【０００８】
本発明者らは、長期の接着信頼性および耐水性に優れた積層体を得るため、その製法について鋭意研究を重ねた。その研究の過程で、エチレン−プロピレン−ジエンゴム（ＥＰＤＭ）およびエチレン−プロピレンゴム（ＥＰＭ）の少なくとも一方からなるゴム成分を含有するゴム組成物からなるシール用ゴム部材（以下、単に「ゴム部材」と記載する場合もある。）と、アミノ基含有シランカップリング剤とビニル基含有シランカップリング剤との共重合オリゴマーを含有するプライマーを使用し、金属部材に、上記共重合オリゴマーを含有するプライマーを塗布した後、その表面に上記シール用ゴム部材を加硫接着することにより、長期の接着信頼性および耐水性に優れた積層体が得られることを突き止めた。この理由は明らかではないが、以下のように推測される（図１参照）。すなわち、エチレン−プロピレン−ジエンゴム（ＥＰＤＭ）やエチレン−プロピレンゴム（ＥＰＭ）を、有機過酸化物等の架橋剤により架橋すると、ＥＰＤＭ等の二重結合部分と、共重合オリゴマー中のビニル基（図で示すＸ）とが反応（ラジカル反応）する。一方、共重合オリゴマー中のアミノ基含有シランカップリング剤は、金属セパレータ等の金属部材２表面の水酸基との結合（メタロキサン結合：Ｏ−Ｍ結合）に効果が高く、酸・塩基における脱水縮合の活性化に寄与する。これにより、アミノ基含有シランカップリング剤とビニル基含有シランカップリング剤との共重合オリゴマーを含有するプライマー層３を介して、金属部材２と、ゴム部材（加硫ゴム部材）１とが強固に接着する。また、シランカップリング剤の水酸基が水素結合を形成し、それらが脱水縮合して、シロキサン結合がオリゴマー化したプライマーを使用するため、プライマー層自体の強度および疎水化が強まり、耐水性が向上する。
【０００９】
本発明者らは、上記シール用ゴム部材の加硫接着前にプライマーをプリベーク処理する工程、および上記シール用ゴム部材の加硫接着後に二次加硫を行う工程の少なくとも一方の工程を行うことにより、積層体の長期接着信頼性および耐水性がさらに向上し、なかでも二次加硫を行うと、共重合オリゴマーのオリゴマー化がさらに進み、長期耐水性能が飛躍的に向上することを見いだし、本発明に到達した。
【００１０】
すなわち、本発明は、金属部材とシール用ゴム部材とをプライマー層を介して加硫接着させるシール用の積層体の製法であって、金属部材に下記の（α）を含有するプライマーを塗布した後、その表面に下記の（Ａ）を含有するゴム組成物からなるシール用ゴム部材を加硫接着する工程を備え、上記シール用ゴム部材の加硫接着前にプライマーをプリベーク処理する工程、および上記シール用ゴム部材の加硫接着後に二次加硫を行う工程の少なくとも一方の工程を備えた積層体の製法を第１の要旨とする。
（Ａ）エチレン−プロピレン−ジエンゴムおよびエチレン−プロピレンゴムの少なくとも一方からなるゴム成分。
（α）アミノ基含有シランカップリング剤とビニル基含有シランカップリング剤との共重合オリゴマー。
【００１１】
また、本発明は、上記積層体の製法にて製造されてなる積層体を第２の要旨とする。
【発明の効果】
【００１２】
以上のように、本発明は、上記シール用ゴム部材の加硫接着前にプライマーをプリベーク処理する工程、および上記シール用ゴム部材の加硫接着後に二次加硫を行う工程の少なくとも一方の工程を行うため、アミノ基含有シランカップリング剤とビニル基含有シランカップリング剤との共重合オリゴマーを含有するプライマー層を介して、金属部材とゴム部材（加硫ゴム部材）とがより強固に加硫接着する。そのため、積層体の長期接着信頼性および耐水性がさらに向上する。特に、二次加硫を行うことにより、共重合オリゴマーのオリゴマー化がさらに進み、長期耐水性能が飛躍的に向上する。
【００１３】
また、エポキシ基含有シランカップリング剤を含有するゴム組成物を用いると、耐水性とともに加工性がさらに良好となる。
【００１４】
そして、上記共重合オリゴマー（α）中のアミノ基（ａ）とビニル基（ｂ）との比率（重量比）が、（ａ）／（ｂ）＝１００／２００〜１００／５０の範囲であると、プライマー層と金属部材側との接着性、およびプライマー層とゴム部材側との接着性のバランスが良好となり、長期の接着信頼性および耐水性がさらに向上する。
【００１５】
また、プライマー層が単層であると、塗装工程を短時間化することができる。
【図面の簡単な説明】
【００１６】
【図１】本発明の積層体における接着機構を示す模式図である。
【発明を実施するための形態】
【００１７】
つぎに、本発明の実施の形態について詳しく説明する。ただし、本発明は、この実施の形態に限られるものではない。
【００１８】
本発明は、金属部材とシール用ゴム部材とをプライマー層を介して加硫接着させるシール用の積層体の製法であって、金属部材に下記の（α）を含有するプライマーを塗布した後、その表面に下記の（Ａ）を含有するゴム組成物からなるシール用ゴム部材を加硫接着する工程を備えている。本発明においては、上記シール用ゴム部材の加硫接着前にプライマーをプリベーク処理する工程、および上記シール用ゴム部材の加硫接着後に二次加硫を行う工程の少なくとも一方の工程を備えることが最大の特徴である。
（Ａ）エチレン−プロピレン−ジエンゴムおよびエチレン−プロピレンゴムの少なくとも一方からなるゴム成分。
（α）アミノ基含有シランカップリング剤とビニル基含有シランカップリング剤との共重合オリゴマー。
【００１９】
まず、上記シール用ゴム部材形成用のゴム組成物について説明する。
【００２０】
《ゴム成分（Ａ）》
上記ゴム成分（Ａ）としては、エチレン−プロピレン−ジエンゴム（ＥＰＤＭ）およびエチレン−プロピレンゴム（ＥＰＭ）の少なくとも一方が用いられる。なかでも、燃料電池の作動環境における耐酸性および耐水性の観点から、ＥＰＤＭが好ましい。上記ＥＰＤＭのジエン量（ジエン成分の重量割合）は、４〜１５重量％の範囲が好ましい。
【００２１】
上記ＥＰＤＭのジエン成分としては、例えば、炭素数５〜２０のジエン系モノマーが好ましく、具体的には、１，４−ペンタジエン、１，４−ヘキサジエン、１，５−ヘキサジエン、２，５−ジメチル−１，５−ヘキサジエン、１，４−オクタジエン、１，４−シクロヘキサジエン、シクロオクタジエン、ジシクロペンタジエン（ＤＣＰ）、５−エチリデン−２−ノルボルネン（ＥＮＢ）、５−ブチリデン−２−ノルボルネン、２−メタリル−５−ノルボルネン、２−イソプロペニル−５−ノルボルネン等があげられる。
【００２２】
上記ＥＰＤＭまたはＥＰＭのエチレン含有量は、極低温下におけるシール性の向上の観点から、６０重量％以下が好ましく、特に好ましくは５３重量％以下である。
【００２３】
上記ゴム成分（Ａ）のムーニー粘度は、１００［ＭＬ（１＋４）１００℃］以下が好ましく、特に好ましくは６０［ＭＬ（１＋４）１００℃］以下である。ムーニー粘度が上記範囲内であると、ゴム組成物の流動性が高くなり、塗工性が向上する。
なお、本明細書において、ムーニー粘度は、ＪＩＳ Ｋ６３００−１（２００１）に準じて測定された値を意味する。
【００２４】
本発明に使用するゴム組成物には、上記ゴム成分（Ａ）以外に、架橋剤（有機過酸化物等）、シランカップリング剤、架橋助剤、軟化剤、補強剤、可塑剤、老化防止剤、粘着付与剤、加工助剤等の、通常のゴム組成物に用いられる各種添加剤を配合しても差し支えない。
【００２５】
なお、上記ゴム成分（Ａ）は、上記ゴム組成物の主成分であって、通常、ゴム組成物全体の過半を占める。
【００２６】
《架橋剤》
上記架橋剤としては、有機過酸化物が好ましく、１時間半減期温度が１３０℃以下のものが好ましい。上記有機過酸化物としては、例えば、パーオキシケタール、パーオキシエステル、ジアシルパーオキサイド、パーオキシジカーボネート等があげられる。これらは単独でもしくは２種以上併せて用いられる。これらのなかでも、１３０℃程度の温度で架橋しやすく、架橋剤を加えて混練したゴム組成物の取扱性にも優れるという理由から、１時間半減期温度が１００℃以上のパーオキシケタールおよびパーオキシエステルの少なくとも一方が好ましく、特に好ましくは、１時間半減期温度が１１０℃以上のものが好適である。また、パーオキシエステルを用いると、より短時間で架橋を行うことができる。
【００２７】
ここで「半減期」とは、有機過酸化物の濃度が初期値の半分になるまでの時間である。よって、「半減期温度」は、有機過酸化物の分解温度を示す指標となる。上記「１時間半減期温度」は、半減期が１時間となる温度である。つまり、１時間半減期温度が低いほど、低温で分解しやすい。１時間半減期温度が１３０℃以下の有機過酸化物を用いることにより、架橋をより低温（具体的には１５０℃以下）で、かつ短時間で行うことができる。したがって、例えば、固体高分子型燃料電池の電解質膜の近傍においても、本発明の積層体を使用することができる。
【００２８】
上記パーオキシケタールとしては、例えば、ｎ−ブチル−４，４−ジ（ｔ−ブチルパーオキシ）バレレート、２，２−ジ（ｔ−ブチルパーオキシ）ブタン、２，２−ジ（４，４−ジ（ｔ−ブチルパーオキシ）シクロヘキシル）プロパン、１，１−ジ（ｔ−ブチルパーオキシ）シクロヘキサン、１，１−ジ（ｔ−ヘキシルパーオキシ）シクロヘキサン、１，１−ジ（ｔ−ヘキシルパーオキシ）−３，３，５−トリメチルシクロヘキサン、１，１−ジ（ｔ−ブチルパーオキシ）−２−メチルシクロヘキサン等があげられる。
【００２９】
上記パーオキシエステルとしては、例えば、ｔ−ブチルパーオキシベンゾエート、ｔ−ブチルパーオキシアセテート、ｔ−ヘキシルパーオキシベンゾエート、２，５−ジメチル−２，５−ジ（ベンゾイルパーオキシ）ヘキサン、ｔ−ブチルパーオキシ−２−エチルヘキシルモノカーボネート、ｔ−ブチルパーオキシラウレート、ｔ−ブチルパーオキシイソプロピルモノカーボネート、ｔ−ブチルパーオキシ−３，５，５−トリメチルヘキサノエート、ｔ−ブチルパーオキシマレイン酸、ｔ−ヘキシルパーオキシイソプロピルモノカーボネートがあげられる。
【００３０】
これらのうち、上記ゴム成分（Ａ）との反応が比較的速いという理由から、１，１−ジ（ｔ−ブチルパーオキシ）シクロヘキサン、ｔ−ブチルパーオキシアセテート、ｔ−ブチルパーオキシイソプロピルモノカーボネートが好適である。なかでも、ｔ−ブチルパーオキシイソプロピルモノカーボネートを用いると、より短時間で架橋を行うことができる。
【００３１】
上記架橋剤（純度１００％の原体の場合）の配合量は、上記ゴム成分（Ａ）１００重量部に対して０．４〜１２重量部の範囲が好ましい。上記架橋剤の配合量が少なすぎると、架橋反応を充分に進行させることが困難となる傾向がみられ、上記架橋剤の配合量が多すぎると、架橋反応時に架橋密度が急激に上昇して、接着力の低下を招く傾向がみられる。
【００３２】
《シランカップリング剤》
上記シランカップリング剤は、加工性の向上等の観点から配合することが好ましい。中でも、官能基としてエポキシ基を有するものが好ましく、例えば、３−グリシドキシプロピルトリメトキシシラン、３−グリシドキシプロピルトリエトキシシラン、３−グリシドキシプロピルメチルジエトキシシラン、２−（３，４−エポキシシクロヘキシル）エチルトリメトキシシラン等があげられる。また、揮発を防ぐために、これら化合物が結合したオリゴマーも用いられる。これらは単独でもしくは２種以上併せて用いられる。そして、上記シランカップリング剤の使用は、ムーニー粘度低下による上記加工性の向上効果に加えて、例えば、後述の積層体の製法において、二次加硫を経由せずに製造する際の良好な耐水性の確保という点からも好ましい。このように、二次加硫を経由せずに積層体を製造することは、製造工程の時間短縮が図られ、結果、低コスト化が可能となる。
【００３３】
上記シランカップリング剤の配合量は、上記ゴム成分（Ａ）１００重量部に対して０．５〜２０重量部の範囲が好ましく、特に好ましくは５〜１０重量部の範囲である。上記シランカップリング剤の配合量が少なすぎると、所望の接着力を得ることが困難となる傾向がみられ、上記シランカップリング剤の配合量が多すぎると、ゴムの物性低下を招き、加工性も低下する傾向がみられる。
【００３４】
《架橋助剤》
上記架橋助剤としては、例えば、マレイミド化合物、トリアリルシアヌレート（ＴＡＣ）、トリアリルイソシアヌレート（ＴＡＩＣ）、トリメチロールプロパントリメタクリレート（ＴＭＰＴ）等があげられる。これらは単独でもしくは２種以上併せて用いられる。これらのなかでも、架橋密度や強度の向上効果が大きいという理由から、マレイミド化合物を用いることが好ましい。
【００３５】
上記架橋助剤の配合量は、上記ゴム成分（Ａ）１００重量部に対して０．１〜３重量部の範囲が好ましい。上記架橋助剤の配合量が少なすぎると、架橋反応を充分に進行させることが困難となる傾向がみられ、上記架橋助剤の配合量が多すぎると、架橋密度が大きくなり過ぎて、接着力が低下する傾向がみられる。
【００３６】
《軟化剤》
上記軟化剤としては、例えば、プロセスオイル、潤滑油、パラフィン、流動パラフィン、ワセリン等の石油系軟化剤、ヒマシ油、アマニ油、ナタネ油、ヤシ油等の脂肪油系軟化剤、トール油、サブ、蜜ロウ、カルナバロウ、ラノリン等のワックス類、リノール酸、パルミチン酸、ステアリン酸、ラウリン酸等があげられる。これらは単独でもしくは２種以上併せて用いられる。
【００３７】
上記軟化剤の配合量は、上記ゴム成分（Ａ）１００重量部に対して、通常４０重量部以下である。
【００３８】
上記軟化剤のなかでも、流動点が−４０℃以下の軟化剤が好ましく、例えば、ポリ−α−オレフィン、ジオクチルフタレート（ＤＯＰ）、ジオクチルアジペート（ＤＯＡ）、ジオクチルセバケート（ＤＯＳ）、ジブチルセバケート（ＤＢＳ）等があげられる。これらは単独でもしくは２種以上併せて用いられる。なかでも、ゴム成分（Ａ）との相溶性が良好で、ブリードしにくいという観点から、ポリ−α−オレフィンが好ましい。ポリ−α−オレフィンは、炭素数６〜１６のα−オレフィンを重合させたものである。ポリ−α−オレフィンにおいては、分子量が小さいほど、粘度が小さく流動点も低い。
【００３９】
軟化剤は、流動点が低いほど、極低温下において硬化しにくい。したがって、流動点が低いものほど、極低温下におけるゴム成分の結晶化抑制効果が大きい。より好適な軟化剤の流動点は、−４０℃以下である。一方、流動点が低すぎると、燃料電池の作動時等において揮発しやすくなる。よって、軟化剤の流動点は、−８０℃以上であることが望ましい。
なお、流動点の測定は、ＪＩＳ  Ｋ２２６９（１９８７）に準じて行えばよい。
【００４０】
《補強剤》
上記補強剤としては、例えば、カーボンブラック、シリカ等があげられる。上記カーボンブラックのグレードは、特に限定されるものではなく、ＳＡＦ級、ＩＳＡＦ級、ＨＡＦ級、ＭＡＦ級、ＦＥＦ級、ＧＰＦ級、ＳＲＦ級、ＦＴ級、ＭＴ級等から適宜選択すればよい。
【００４１】
上記補強剤の配合量は、上記ゴム成分（Ａ）１００重量部に対して、通常１０〜１５０重量部の範囲である。
【００４２】
上記可塑剤としては、ジオクチルフタレート（ＤＯＰ）等の有機酸誘導体、リン酸トリクレジル等のリン酸誘導体があげられる。
【００４３】
上記可塑剤の配合量は、上記ゴム成分（Ａ）１００重量部に対して、通常４０重量部以下である。
【００４４】
上記老化防止剤としては、フェノール系、イミダゾール系、ワックス等があげられる。上記老化防止剤の配合量は、上記ゴム成分（Ａ）１００重量部に対して、通常０．５〜１０重量部の範囲である。
【００４５】
つぎに、上記シール用ゴム部材と金属部材とを加硫接着させるプライマー層について説明する。
《プライマー層》
上記プライマー層を形成するプライマーとしては、アミノ基含有シランカップリング剤と、ビニル基含有シランカップリング剤との共重合オリゴマー（α）を含有するものが用いられる。
【００４６】
上記アミノ基含有シランカップリング剤としては、例えば、γ−アミノプロピルトリエトキシシラン、γ−アミノプロピルトリメトキシシラン、Ｎ−β−（アミノエチル）−γ−アミノプロピルトリメトキシシラン、Ｎ−β−（アミノエチル）−γ−アミノプロピルトリエトキシシラン等があげられる。これらは単独でもしくは２種以上併せて用いられる。これらのアミノ基含有シランカップリング剤は、これをそのままプライマー層の一成分として使用すると、皮膜形成が上手くできず、良好な接着剤を与えることができないので、ビニル基含有アルコキシシランとの共重合オリゴマーとして用いられる。
【００４７】
また、上記ビニル基含有シランカップリング剤としては、例えば、ビニルトリメトキシシラン、ビニルトリエトキシシラン等があげられる。これらは単独でもしくは２種以上併せて用いられる。これらのビニル基含有シランカップリング剤は、水に溶け難く、油状となって分離してしまい、他の成分と混合することができない。また、そのオリゴマーも水に溶け難く、沈殿を生じてしまうため、アミノ基含有シランカップリング剤とのオリゴマーとして用いられる。
【００４８】
オリゴマー化反応に際しては、アミノ基含有シランカップリング剤１００重量部に対して、ビニル基含有シランカップリング剤２５〜４００重量部、好ましくは５０〜１５０重量部および加水分解用の水２０〜１５０重量部が用いられる。ビニル基含有シランカップリング剤の配合量が多すぎると、ゴムとの相溶性が悪くなって接着性が低下する傾向がみられ、ビニル基含有シランカップリング剤の配合量が少なすぎると、耐水性が低下する傾向がみられる。
【００４９】
オリゴマー化反応は、上記原料（アミノ基含有シランカップリング剤、ビニル基含有シランカップリング剤、加水分解用の水等）を、蒸留装置および攪拌機を有する反応器内に仕込み、約６０℃で約１時間攪拌する。その後、アミノ基含有シランカップリング剤１モルに対し、ギ酸等の酸約１〜２モルを１時間以内に添加する。この際の温度は約６５℃に保たれる。さらに１〜５時間攪拌し、反応を進行させると同時に、加水分解によって生成したアルコールを減圧下で蒸留する。蒸留水が水しか存在しなくなった時点で蒸留を終了させ、その後シラン濃度が３０〜８０重量％になるように希釈して調節することにより、共重合オリゴマー（α）を得ることができる。この共重合オリゴマー（α）は、メタノール、エタノール等のアルコール系有機溶媒に可溶な程度のオリゴマーである。なお、上記共重合オリゴマー（α）としては、市販されているものをそのまま用いることもできる。上記共重合オリゴマー（α）は、３量体以上のものが好ましい。
【００５０】
上記共重合オリゴマー（α）中のアミノ基（ａ）とビニル基（ｂ）との比率（重量比）は、（ａ）／（ｂ）＝１００／２００〜１００／５０の範囲が好ましく、特に好ましくは（ａ）／（ｂ）＝１００／２００〜１００／１５０の範囲である。（ｂ）がリッチであると、接着性が向上するため好ましい。なお、上記アミノ基（ａ）はアミノ基含有シランカップリング剤に由来するアミノ基であり、ビニル基（ｂ）はビニル基含有シランカップリング剤に由来するビニル基である。
【００５１】
上記共重合オリゴマー（α）の具体例としては、ロード・ファー・イースト社製のＡＰ−１３３〔アミノ基（ａ）とビニル基（ｂ）との重量比：（ａ）／（ｂ）＝１００／１８６〕や、ロード・ファー・イースト社製のケムロック６０７〔アミノ基（ａ）とビニル基（ｂ）との重量比：（ａ）／（ｂ）＝１００／６３〕等があげられる。
【００５２】
なお、上記プライマーは、必要に応じて、上記共重合オリゴマー（α）濃度が約０．５〜１５重量％程度になるように有機溶剤で希釈した溶液として用いられる。上記有機溶剤としては、例えば、メタノール、エタノール、イソプロパノール、２−エトキシエタノール(エチレングリコールモノエチルエーテル)等のアルコール系有機溶剤や、アセトン、メチルエチルケトン、メチルイソブチルケトン等のケトン系有機溶剤等があげられる。
【００５３】
《金属部材》
金属部材の材質としては、例えば、チタン、ステンレス、銅、マグネシウム、アルミニウム等があげられる。また、燃料電池用金属構成部材としては、金属セパレータ等が用いられる。上記金属セパレータは、チタン等が好ましく、導通信頼性の観点から、ＤＬＣ膜（ダイヤモンドライクカーボン膜）やグラファイト膜等の炭素薄膜を有する金属セパレータが特に好ましい。
【００５４】
つぎに、本発明の積層体の製法について説明する。
本発明の積層体の製法としては、以下の３つの態様があげられる。
〔製法（１）〕
加硫工程前にプリベーク処理を行った後、二次加硫を行う方法。
〔製法（２）〕
プリベーク処理を行なわずに、加硫工程後に二次加硫を行う方法。
〔製法（３）〕
加硫工程前にプリベーク処理を行うが、二次加硫を行なわない方法。
【００５５】
上記製法のなかでも、二次加硫を行うと、長期耐水性能が飛躍的に向上するため、製法（１），（２）が好ましく、特に好ましくは製法（１）である。
【００５６】
本発明の積層体の製法における、上記製法（１）について具体的に説明する。
（ゴム組成物の調製）
ＥＰＤＭ等からなるゴム成分（Ａ）と、必要に応じて有機過酸化物（架橋剤）、シランカップリング剤、架橋助剤、補強剤、軟化剤等の各種添加剤を含有するゴム組成物を調製する。このゴム組成物をプレス等して、所定厚みの平板状ゴム部材（未架橋）を作製する。
【００５７】
（積層体の製法）
チタン板等の金属部材上に、上記（α）を含有するプライマーを、スプレー法、浸漬法、ロールコート法等の任意の方法によって塗布し、必要により室温で乾燥した後、所定条件でプリベーク処理を行う。つぎに、その処理面に、上記で作製した平板状ゴム部材（未架橋）を積層し、所定条件で加硫（一次加硫）を行う。その後、所定条件で二次加硫を行うことにより、金属部材とゴム部材（加硫ゴム）とが加硫接着してなる積層体を作製することができる。なお、上記ゴム部材は、シール部の形状に応じて、予め所定形状に成形しておくと、煩雑な位置合わせが不要になり、連続加工がしやすく、生産性が向上するため好ましい。
【００５８】
《プリベークの処理条件》
プリベークの温度条件は、１００〜１６０℃の範囲が好ましく、特に好ましくは１２０〜１５０℃範囲である。温度が高すぎると、共重合オリゴマー（α）中のビニル基が失活し、ゴム部材側との接着性が悪くなる傾向がみられ、温度が低すぎると、プライマーと金属部との反応が進まず、長期の接着耐久性が低下する傾向がみられる。
【００５９】
プリベークの処理時間は、１０〜６０分の範囲が好ましく、特に好ましくは１５〜３０分の範囲である。処理時間が短すぎると、プライマーと金属部との反応が進まず、長期の接着耐久性が低下する傾向がみられ、処理時間が長すぎると、共重合オリゴマー（α）中のビニル基が失活し、ゴム部材側との接着性が悪くなる傾向がみられる。
【００６０】
《加硫（一次加硫）の条件》
加硫（一次加硫）の温度条件は、上記プリベークの処理温度と同等以上の温度に設定することが好ましく、具体的には１００〜１８０℃の範囲が好ましく、特に好ましくは１３０〜１６０℃の範囲である。温度が高すぎると、プライマーとゴムの反応よりも加硫反応が優先的に進むため、ゴム部材との接着性が悪くなる傾向がみられ、温度が低すぎると、プライマーとゴムとの反応が進まず、ゴム部材との接着性が悪くなる傾向がみられる。
【００６１】
加硫（一次加硫）の時間は、２〜１２０分の範囲が好ましく、特に好ましくは３〜４５分の範囲である。加硫時間が短すぎると、プライマーとゴムとの反応が進まず、ゴム部材との接着性が悪くなる傾向がみられ、加硫時間が長すぎると、ゴムの物性が低下する傾向がみられる。
【００６２】
《二次加硫の条件》
二次加硫の温度条件は、１００〜１８０℃の範囲が好ましく、特に好ましくは１３０〜１５０℃の範囲である。温度が高すぎると、ゴムの物性が低下する傾向がみられ、温度が低すぎると、プライマーのシロキサン化反応が進まず、長期の接着耐久性が低下する傾向がみられる。
【００６３】
二次加硫の時間は、２０〜２４０分の範囲が好ましく、特に好ましくは３０〜１２０分の範囲である。加硫時間が短すぎると、プライマーのシロキサン化反応が進まず、長期の接着耐久性が低下する傾向がみられ、加硫時間が長すぎると、ゴムの物性が低下する傾向がみられる。
【００６４】
本発明の積層体における各部材の厚み等は、積層体が使用されるシール部位によって異なるが、金属部材の厚みは、通常、０．０５〜５ｍｍ、好ましくは０．１〜３ｍｍであり、シール部材の厚みは、通常、０．２〜５ｍｍ、好ましくは０．５〜３ｍｍであり、プライマー層の厚みは、通常、１×１０-5〜０．０２５ｍｍ、好ましくは２×１０-5〜０．０２ｍｍである。なお、プライマー層は、２層以上の多層とすることもできるが、塗装工程を短時間化できる点から、単層が好ましい。
【００６５】
本発明の積層体は、金属部材間のシール用に用いられるが、燃料電池構成用の金属部材（金属セパレータ等）間をシールするのに好適である。適用対象となる燃料電池としては、例えば、固体高分子型燃料電池（ＰＥＦＣ）（ダイレクトメタノール型燃料電池（ＤＭＦＣ）を含む）等があげられる。
【実施例】
【００６６】
以下、実施例をあげて本発明をさらに具体的に説明するが、本発明はその要旨を超えない限り以下の実施例に限定されるものではない。なお、例中、「部」、「％」は重量基準を意味する。
【００６７】
まず、実施例および比較例に先立ち、下記に示すゴム組成物の材料を準備した。
【００６８】
《ゴム成分（Ａ）：ＥＰＤＭ》
住友化学社製、エスプレン５０５（ムーニー粘度＝７５［ＭＬ（１＋４）１００℃］、エチレン量＝５０％、ジエン量＝１０％）
【００６９】
《有機過酸化物：パーオキシケタール》
１，１−ジ（ｔ−ブチルパーオキシ）シクロヘキサン（日油社製、パーヘキサＣ−４０、純度４０％、１時間半減期温度＝１１１．１℃）
【００７０】
《シランカップリング剤》
３−グリシドキシプロピルトリメトキシシラン（信越化学工業社製、ＫＢＭ４０３）
【００７１】
《架橋助剤》
マレイミド化合物（大内新興化学工業社製、バルノックＰＭ）
【００７２】
《補強剤》
カーボンブラック（ＧＰＦ級）（キャボットジャパン社製、ショウブラックＩＰ２００）
【００７３】
《軟化剤》
ポリ−α−オレフィン化合物（エクソンモービル社製、SpectranSyn 4、流動点＝−６０℃）
【００７４】
また、プライマーとして下記の材料を準備した。
《共重合オリゴマー（α）》
アミノ基含有シランカップリング剤とビニル基含有シランカップリング剤との共重合オリゴマー（ロード・ファー・イースト社製、ＡＰ−１３３）。共重合オリゴマー（α）中のアミノ基（ａ）とビニル基（ｂ）との重量比：（ａ）／（ｂ）＝１００／１８６
【００７５】
〔実施例１〕
上記製法（１）に準じて、積層体を作製した。
（ゴム組成物の調製）
下記の表１に示す各成分を同表に示す割合で配合し、ゴム組成物を調製した。すなわち、まず、表１中、ゴム成分（Ａ）、補強剤および軟化剤を、バンバリーミキサーを用いて１２０℃で５分間混練した。混練物を冷却した後、架橋剤（有機過酸化物）、シランカップリング剤および架橋助剤を追加して、オープンロールを用いて５０℃で１０分間混練し、ゴム組成物を調製した。このゴム組成物をプレスして、平板状ゴム成形体（幅２５ｍｍ、長さ６０ｍｍ、厚み５ｍｍ）を作製した。
【００７６】
（積層体の作製）
金属部材であるチタン板（幅２５ｍｍ、長さ６０ｍｍ、厚み２ｍｍ）の表面に、共重合オリゴマー（α）からなるプライマーを、塗布後の厚みが８０ｎｍになるよう、スプレー塗布した後、１２０℃で３０分、プリベーク処理を行った。つぎに、その処理面に、上記で作製した平板状ゴム成形体を積層し、１５０℃で１０分間、加硫（一次加硫）を行った。その後、１５０℃で４０分間、二次加硫を行い、金属と加硫ゴムとが接着してなる積層体を作製した。
【００７７】
〔実施例２〕
上記製法（２）に準じて、積層体を作製した。
（ゴム組成物の調製）
実施例１と同様にしてゴム組成物を調製し、このゴム組成物をプレスして、平板状ゴム成形体（幅２５ｍｍ、長さ６０ｍｍ、厚み５ｍｍ）を作製した。
【００７８】
（積層体の作製）
チタン板（幅２５ｍｍ、長さ６０ｍｍ、厚み２ｍｍ）の表面に、共重合オリゴマー（α）からなるプライマーを、塗布後の厚みが８０ｎｍになるよう、スプレー塗布した後、上記で作製した平板状ゴム成形体を積層し、１５０℃で１０分間、加硫（一次加硫）を行った。その後、１５０℃で４０分間、二次加硫を行い、金属と加硫ゴムとが接着してなる積層体を作製した。
【００７９】
〔実施例３〕
上記製法（２）に準じて、積層体を作製した。
下記の表１に示す二次加硫の条件に変更した以外は、実施例２と同様にして、積層体を作製した。
【００８０】
〔実施例４〕
上記製法（３）に準じて、積層体を作製した。
（ゴム組成物の調製）
実施例１と同様にしてゴム組成物を調製し、このゴム組成物をプレスして、平板状ゴム成形体（幅２５ｍｍ、長さ６０ｍｍ、厚み５ｍｍ）を作製した。
【００８１】
（積層体の作製）
チタン板（幅２５ｍｍ、長さ６０ｍｍ、厚み２ｍｍ）の表面に、共重合オリゴマー（α）からなるプライマーを、塗布後の厚みが８０ｎｍになるよう、スプレー塗布した後、１２０℃で１５分間プリベーク処理を行った。つぎに、その処理面に、上記で作製した平板状ゴム成形体を積層し、１５０℃で１０分間、加硫（一次加硫）を行い、金属と加硫ゴムとが接着してなる積層体を作製した。
【００８２】
〔実施例５〜８〕
上記製法（３）に準じて、積層体を作製した。
下記の表１および表２に示すプリベークの条件に変更した以外は、実施例４と同様にして、積層体を作製した。
【００８３】
〔実施例９〕
上記製法（２）に準じて、積層体を作製した。
下記の表２に示す配合成分を用いた以外は、実施例２と同様にして、積層体を作製した。
【００８４】
〔実施例１０〕
上記製法（３）に準じて、積層体を作製した。
下記の表２に示す配合成分を用いた以外は、実施例５と同様にして、積層体を作製した。
【００８５】
〔実施例１１〕
上記製法（１）に準じて、積層体を作製した。
下記の表２に示す配合成分を用いた以外は、実施例１と同様にして、積層体を作製した。
【００８６】
〔比較例１〕
プリベークおよび二次加硫のいずれの処理も行わなかった以外は、実施例１と同様にして、積層体を作製した（下記の表３参照）。すなわち、チタン板（幅２５ｍｍ、長さ６０ｍｍ、厚み２ｍｍ）の表面に、共重合オリゴマー（α）からなるプライマーを、塗布後の厚みが８０ｎｍになるよう、スプレー塗布した後、上記で作製した平板状ゴム成形体を積層し、１５０℃で１０分間保持することによりゴムを加硫し、金属と加硫ゴムとが接着してなる積層体を作製した。
【００８７】
〔比較例２〕
プリベークおよび二次加硫のいずれの処理も行なわなかった以外は、実施例１１と同様にして、積層体を作製した（下記の表３参照）。すなわち、チタン板（幅２５ｍｍ、長さ６０ｍｍ、厚み２ｍｍ）の表面に、共重合オリゴマー（α）からなるプライマーを、塗布後の厚みが８０ｎｍになるよう、スプレー塗布した後、上記で作製した平板状ゴム成形体を積層し、１５０℃で１０分間保持することによりゴムを加硫し、金属と加硫ゴムとが接着してなる積層体を作製した。
【００８８】
【表１】
2014080006.tif 000003
【００８９】
【表２】
2014080006.tif 000004
【００９０】
【表３】
2014080006.tif 000005
【００９１】
このようにして得られた実施例および比較例について、下記の基準に従い、各特性の評価を行った。これらの結果を、上記表１〜表３に併せて示した。
【００９２】
〔接着性の評価〕
実施例および比較例の積層体を用い、ＪＩＳ  Ｋ６２５６−２（２００６）に準拠した９０°剥離試験を行い、接着性を評価した。すなわち、各積層体を所定の試験ジグに取り付けて、９０°剥離試験を行い、初期の接着性を評価した。つぎに、上記積層体を、１２０℃の温水に１００時間、５００時間、１０００時間浸漬した後、初期の接着性と同様にして、温水浸漬後の接着性を評価した。
（評価基準）
◎：接着界面にゴムのみが観察され、かつ接着力（ＪＩＳ  Ｋ６２５６に準拠）が２．０Ｎ／ｍｍ以上の場合
○：接着界面にゴムのみが観察された場合
△：接着界面にゴムが観察されるが、一部にプライマーまたは金属部材が観察された場合×：接着界面にゴムが観察されず、プライマーまたは金属部材が観察された場合
【００９３】
〔ムーニー粘度の測定（流動性の評価）〕
実施例および比較例で使用する各ゴム組成物（混練物）のムーニー粘度を、ＪＩＳ Ｋ６３００−１（２００１）に準じ、試験温度８０℃にて測定した。
なお、比較例１のゴム組成物（混練物）のムーニー粘度を基準（１００）とした時の、各ゴム組成物の（混練物）のムーニー粘度を示した。ムーニー粘度指数については、次式（Ｉ）により算出した。ムーニー粘度指数が大きいほど、流動性が高いことを示す。
ムーニー粘度指数＝（比較例１の混練物のムーニー粘度）／（各混練物のムーニー粘度）×１００・・・（Ｉ）
【００９４】
〔体積抵抗率の測定（絶縁性評価）〕
実施例および比較例で使用する各ゴム組成物について、ＪＩＳ Ｋ６２７１（２００８）に準拠して、体積抵抗率を測定した。測定は、直流電圧１００Ｖを印加して行った。
【００９５】
上記表１〜表３の結果から、全実施例は、初期の接着性に優れるとともに、温水浸漬後の接着性にも優れていた。特に実施例１は、プリベーク処理および二次加硫の双方の処理を行っているため、初期の接着性および温水浸漬後の接着性が飛躍的に向上した。さらに、シランカップリング剤を配合してなる実施例１〜８は、シランカップリング剤を配合しなかった実施例９〜１１に比べてムーニー粘度が低く流動性が低いことから加工性が良好であることがわかる。
【００９６】
なお、実施例の各ゴム組成物中のＥＰＤＭに代えて、ＥＰＭを使用した場合も、上記ＥＰＤＭを使用した場合と同様の評価結果が得られた。
【００９７】
これに対して、比較例１，２は、プリベークおよび二次加硫のいずれの処理も行っていないため、温水浸漬後の接着性が劣っていた。
【産業上の利用可能性】
【００９８】
本発明の製法により得られる積層体は、金属セパレータ等の燃料電池構成用金属部材と、シール用ゴム部材（加硫ゴム部材）とが、プライマー層を介して加硫接着されてなる燃料電池シール用の積層体に好適に使用することができる。
【符号の説明】
【００９９】
１  ゴム部材
２  金属部材
３  プライマー層
Ｘ  ビニル基
Ｍ  金属元素
【図１】
2014080006.tif 000006